(57)【特許請求の範囲】
【請求項１】
固体表面上に不斉化合物が結合した不斉分子膜を含んでなる光学分割膜であって、
該不斉分子膜は、不斉化合物の固体表面での分子の並び方が不斉な二次元不斉膜である
ことを特徴とする光学分割剤。
【請求項２】
請求項１記載の光学分割剤を有する
ことを特徴とする光学分割カラム。
【請求項３】
請求項２記載の光学分割カラムを用いたクロマトグラフィーによる処理により、光学異性体混合物を光学分割する
ことを特徴とする光学分割方法。
【請求項４】
請求項３記載の光学分割方法により、光学異性体混合物を光学分割して該光学異性体混合物よりも光学純度が高い光学活性化合物を分取する工程を含む
ことを特徴とする光学活性化合物の製造方法。
【発明の詳細な説明】
【０００１】
【発明の属する技術分野】
本発明は、光学異性体混合物の光学分割に用いる光学分割剤、光学分割カラム及び光学分割方法に関するものである。また、本発明は、高純度な光学活性化合物の製造方法に関するものである。
【０００２】
【従来の技術】
光学活性化合物は、医農薬、香料、調味料、液晶等の分野における研究開発の進展に伴い、その重要性が益々高まっている。特に、生命現象においては、光学活性化合物が特異な働きをし、生理活性上、光学活性化合物の一方のみ（例えばＤ体若しくはＬ体の一方、Ｓ体若しくはＲ体の一方、又は、＋体若しくは−体の一方）を得ることが非常に重要である。
【０００３】
光学活性化合物をラセミ体より得る方法としては、（１）ジアステレオマー法、（２）優先晶出法、（３）酵素法、（４）膜分離法、（５）液体クロマトグラフィー法等が知られている。
（１）のジアステレオマー法とは、ラセミ体に分割剤として光学活性な酸又は塩基を作用させ、生成したジアステレオマー塩又はジアステレオマー誘導体の溶解度の差を利用して分別結晶を行い、再結晶により精製した後、化学的処理により光学活性化合物を生成させることにより分割する方法である。
（２）の優先晶出法とは、ラセミ体の過飽和溶液に一方の光学活性化合物の純粋な結晶を種として加え、これと同種の光学活性化合物のみを選択的に析出させる方法である。
【０００４】
（３）の酵素法とは、酵素自身が光学活性触媒として働き、ラセミ体を反応、例えば加水分解、することにより光学活性化合物を製造する方法である。
（４）の膜分離法とは、膜材料に光学活性な化合物を導入した膜を用い、溶液中のラセミ体の一方の光学活性化合物を透過させ、他方の光学活性化合物を排除することにより光学分割する方法である。
（５）の液体クロマトグラフィー法とは、光学活性な化合物を固定相として用い、移動相中の各光学活性化合物との相互作用の差を利用して分離する方法である。
【０００５】
しかしながら、これらの方法においては、次のような問題点を有している。
（１）のジアステレオマー法では、分割剤である酸又は塩基に対して安定な化合物にしか適用できない、また、分割剤がラセミ体と容易に塩又は誘導体を形成するものでなければならないことによる分割剤選択の困難さ、更に、溶解度差が小さい場合には光学分割が困難であるといった問題点を有している。
（２）の優先晶出法では、ラセミ体と光学活性化合物を比較して、溶解度がラセミ体の方が光学活性化合物よりも大きく、かつ融点が光学活性化合物の方がラセミ体よりも大きく、更に、ラセミ体の飽和溶液に光学活性化合物が溶解しないことが必要であるため、特定の化合物にしか適用できないといった問題点を有している。
【０００６】
（３）の酵素法では、製造したい光学活性化合物及びラセミ体より光学活性化合物を製造する反応に適応する酵素選択の困難さ、更に、製造効率が低いといった問題点を有している。
（４）の膜分離法では、生産性向上のため操作圧力を高めると、膜の不斉識別能が低下し、不斉識別能を維持すると生産性が極端に低いといった問題点を有している。
（５）の液体クロマトグラフィー法は、多くの光学活性カラムが上市され、大量の光学活性化合物の分取も行われる状況に至っており、工業的にも有力な方法であるが、光学活性な化合物を分割剤として用いているものの、光学活性な部位が一方向に配列していないため、固定相近傍の分割場全てが光学活性な場とはならないため、全体としての不斉識別能は充分ではないといった問題点を有している。
【０００７】
【発明が解決しようとする課題】
本発明は、上記のごとき状況に鑑みてなされたものであり、高純度な光学活性化合物を経済的に効率良く製造することを可能とする光学分割剤、光学分割カラム及び光学分割方法並びに光学活性化合物の製造方法を提供することを目的とするものである。
【０００８】
【課題を解決するための手段】
本願発明者らは、光学異性体混合物の光学分割方法及び高純度な光学活性化合物を経済的に効率良く製造する方法を提供するため、鋭意検討を重ねた結果、固体表面上に不斉化合物が結合した不斉分子膜を光学分割剤とすることにより、固定相近傍の分割場全てが光学活性な場となることを見いだし、更に、該不斉分子膜を光学分割剤とする光学分割カラムを用いるクロマトグラフィーによる処理により、処理後の光学純度が処理前の光学異性体混合物の光学純度よりも高められることを見いだし、本発明を完成するに至った。
【０００９】
本発明の光学分割方法は、分割場全てが光学活性な場である不斉分子膜による光学活性化合物の分割方法という従来にない新しい概念による分割方法である。
これまで、触媒や電極の表面を不斉分子で修飾し、光学活性化合物を立体選択的に合成しようとする例が数多く報告されている。しかし、表面において不斉分子が「組織化」しているのか、すなわち、二次元の不斉構造が形成されているのかは明らかではない。実際に得られる不斉選択性は、おそらく修飾分子と反応分子の一対一の相互作用に基づくものと推測される。本発明では、このような不斉分子が単に表面に凝集した構造ではなく、有機分子の自己組織化を利用して表面における分子の配列そのものが不斉であるという「二次元不斉構造」を創製するとともに、これを光学活性化合物の製造等に応用することが可能であることを見いだしたものである。予備的な検討の結果、軸不斉化合物の光学活性体が金単結晶表面に自己組織化単分子層膜を形成し、二種の光学活性体から形成される表面構造が鏡像関係にあること、すなわち「二次元不斉構造」の構築を確認した。これは、単に物理吸着させた不斉分子の例をのぞくとはじめての例であるとともに、二次元不斉構造が具体的にどのようなものであるかをはじめて示したものである。以上のような予備的知見にもとづいて本発明においては、二次元不斉構造の設計と構造特性の解明を積極的に推進して、新しい研究分野を開拓するとともに、該二次元不斉構造による機能の開発を行った結果、光学分割剤、光学分割カラム及び光学分割方法並びに光学活性化合物の製造方法に好適に適用することができることに想到したものである。
【００１０】
すなわち本発明は、固体表面上に不斉化合物が結合した不斉分子膜を含んでなる光学分割剤である。
なお、本発明の光学分割剤は、不斉化合物が結合している固体と、不斉化合物により形成された不斉分子膜とを含んでなり、不斉分子膜により光学分割作用が発揮されるものである。また、不斉分子膜とは、不斉化合物が固体表面上に結合することにより固体表面上を覆うように形成されるものである限り、固体表面の全部に形成されたものでもよく、一部に形成されたものでもよい。このような不斉分子膜の膜構造としては、空隙を有しない構造でもよく、空隙を有する構造でもよい。これらのなかでも、分子間隙が空隙（空孔）となる構造が好適である。
【００１１】
本発明はまた、上記光学分割剤を有する光学分割カラムでもある。
本発明は更に、上記光学分割カラムを用いたクロマトグラフィーによる処理により、光学異性体混合物を光学分割する光学分割方法でもある。
本発明はそして、上記光学分割方法により、光学異性体混合物を光学分割して該光学異性体混合物よりも光学純度が高い光学活性化合物を分取する工程を含む光学活性化合物の製造方法でもある。
なお、本発明において、「光学分割」とは、光学異性体混合物よりもわずかでも光学純度が高くなったものを分離する操作を意味し、「光学活性化合物」とは、該光学分割により分離されたものを意味する。
以下に本発明を詳述する。
【００１２】
上記固体表面とは、金、白金、銅等の金属表面、酸化チタン等の金属酸化物表面、硫化亜鉛等の金属硫化物表面であり、好ましくは元素周期表第ＶＩＩＩ族金属表面であり、より好ましくは金表面であり、特に好ましくは金（１１１）表面である。該固体表面は、そのものの表面でもよいし、有機物質又は無機物質等の担体に金属等を蒸着又は含浸担持等の方法によりコートした表面、すなわち有機物質又は無機物質等の固体が有する金属層の表面でもよい。また、該表面を持つ固体の形状は、例えば、板状、球状、不定形状、管状、ハニカム状等の形状であればよい。これらの固体表面は、単独又は２種以上を適宜組み合わせて使用することができる。
【００１３】
上記有機物質としては、ポリスチレン、ポリアクリルアミド、ポリアクリレート等の高分子物質が好適であり、無機物質としては、シリカゲル、アルミナ、マグネシア、ジルコニア、ガラス、水晶、カオリン、酸化チタン、ケイ酸塩、ケイソウ土等が好適である。これらのなかでも、シリカゲル、ガラス、水晶等が好適に用いられる。これらの有機物質又は無機物質は、単独又は２種以上を適宜組み合わせて使用することができる。
【００１４】
上記表面を持つ固体が球状又は不定形状であるときの大きさは、直径の下限が好ましくは１μｍ以上、より好ましくは５μｍ以上であり、上限が好ましくは１ｍｍ以下、より好ましくは３００μｍ以下である。
また、上記表面を持つ固体は、無孔質であってもよいが、多孔質であることが好ましい。多孔質の場合の細孔径は、下限が好ましくは１０Å以上、より好ましくは１００Å以上、上限が好ましくは１００μｍ以下、より好ましくは５０００Å以下である。なお、本発明において固体表面とは、多孔質である場合には、孔の内部の表面を含めたものを意味する。すなわち本発明の光学分割剤としては、不斉化合物が結合した不斉分子膜が固体が有する孔の内部の表面に形成されたものであってもよい。
【００１５】
上記不斉化合物とは、不斉中心及び／又は軸不斉を持つヘテロ原子を有する化合物であり、好ましくは不斉中心及び／又は軸不斉を持つ硫黄原子を有する化合物であり、特に好ましくは光学活性軸不斉を持つ硫黄原子を有する化合物である。上記不斉化合物としては、具体的には、例えば、システイン等の不斉中心を持つ化合物；１，１’−ビナフタレン−２，２’−ジチオール等のビナフトチオール類や、１，１’−ビナフタレン−２，２’−ジオール等のビナフトール類等の軸不斉を持つ化合物等が好適である。これらのなかでも、ビナフトチオール類が特に好ましい。これらの不斉化合物は、単独又は２種以上を適宜組み合わせて使用することができる。
【００１６】
上記固体表面上に不斉化合物が結合した不斉分子膜とは、上述の固体表面に上述の不斉化合物が化学結合によって結合した分子膜であり、単に不斉化合物が固体表面に結合しただけでなく、不斉化合物の固体表面での分子の並び方が不斉な二次元不斉膜である。該不斉分子膜は、単層膜でも多層膜でもよい。
ここで、分子の並び方が不斉な二次元不斉膜とは、分子の方向性と分子相互の位置関係に規則性があり、かつその規則的配列が不斉、すなわち、互いに重ね合わせることが不可能な鏡像関係にある一対の配列構造のうちの一方である膜を意味する。
【００１７】
図１に１，１’−ビナフタレン−２，２’−ジチオールの金（１１１）表面上における二次元不斉膜の具体例を示し説明する。
図１の左側（ａ）が（Ｒ）−１，１’−ビナフタレン−２，２’−ジチオールの二次元不斉膜であり、図１の右側（ｂ）が（Ｓ）−１，１’−ビナフタレン−２，２’−ジチオールの二次元不斉膜である。ひし形は両者の規則構造の単位格子で、ほぼ同じである。図１中に示されている「粒」（一つの三角の中に六個ある「○」のうちの一個）は、１，１’−ビナフタレン−２，２’−ジチオールの短軸方向の幅に一致し、一個がナフタレン環の一つに相当し、二個で一分子に相当する。一方、分子が存在しない暗い空孔部分（分子間隙部分）が規則的に配列している。この空孔と粒の関係を見ると、六個の粒から形成される三角形三つが空孔を取り囲んでおり、その三角形の配列が図１の左側（ａ）と右側（ｂ）で互いに重ね合わせることが不可能な鏡像関係にある。すなわち、このような分子の配列構造を二次元不斉膜と呼ぶ。
【００１８】
該不斉分子膜は、上記固体表面に、上記不斉化合物を自己組織化法により結合させることにより得られる。ここで言う自己組織化法とは、ヘテロ原子を持つ化合物の溶液中に、例えば金等の固体表面を浸漬させると、ヘテロ原子を持つ化合物が化学反応により該固体表面に自然に結合されるという方法である。
不斉分子膜の製造において、上記固体表面は、上記不斉化合物の配列が不斉分子膜を作るのに充分な面積を持つ必要がある。
【００１９】
不斉分子膜の製造に用いられるヘテロ原子を持つ化合物の溶液には、溶媒として、水及び／又は有機溶剤が使用できる。有機溶剤としては、具体的には、例えば、メタノール、エタノール、プロパノール、ブタノール等のアルコール類；テトラヒドロフラン等のエーテル類；クロロホルム等の塩素系溶剤類等が好適である。これらのなかでも、メタノール、エタノール、プロパノール、ブタノール等のアルコール類が好ましく、エタノールが特に好ましい。これらの有機溶剤は、単独でも、又は、２種以上を適宜組み合わせても使用することができる。
【００２０】
また、不斉分子膜の製造に用いられるヘテロ原子を持つ化合物の溶液は、塩基性であることが好ましい。該溶液を塩基性にするには、具体的には、例えば、水酸化リチウム、水酸化ナトリウム、水酸化カリウム、水酸化マグネシウム、水酸化カルシウム等のアルカリ（土類）金属水酸化物；炭酸水素ナトリウム、炭酸水素カリウム、炭酸水素セシウム、炭酸水素カルシウム、炭酸ナトリウム、炭酸カリウム、炭酸マグネシウム、炭酸カルシウム等のアルカリ（土類）金属炭酸塩；酢酸ナトリウム、酢酸カリウム、酢酸セシウム、酢酸マグネシウム等のアルカリ（土類）金属カルボン酸塩；ナトリウムメトキシド、ナトリウムエトキシド、カリウムメトキシド、カリウムエトキシド等のアルカリ（土類）金属アルコキシド；アンモニア、メチルアミン、エチルアミン、エタノールアミン、ジメチルアミン、ジエチルアミン、ジエタノールアミン、トリメチルアミン、トリエチルアミン、トリエタノールアミン、エチレンジアミン、テトラメチルエチレンジアミン、１，４−ジアザビシクロ［２，２，２］オクタン、アニリン、メチルアニリン、ジメチルアニリン、ピリジン、キノリン、コリジン等のアミン類等の塩基性化合物により塩基性とすればよい。これらのなかでも、水酸化ナトリウムが好適に用いられる。これらの塩基性化合物は、単独でも、又は、２種以上を適宜組み合わせても使用することができる。
【００２１】
本発明の光学分割剤は、上述したような構成を有するものであるが、好ましい形態の一つとしては、表面に金属層を有する固体と、該金属層上に形成された不斉分子膜とを含んでなる光学活性体の形態が挙げられる。このような形態の光学活性体は、（１）有機物質又は無機物質等の固体、（２）該固体の表面に金属層、（３）該金属層上に形成された不斉分子膜の（１）〜（３）を内側からこの順に有する形態であり、その他の構成は上述した光学分割剤と同様である。このような光学活性体は、不斉分子膜が結合する金属の使用量を抑制して製品コストを抑制することが可能であり、光学活性な物質を利用する各種の分野に好適なものである。
【００２２】
本発明の光学分割カラムとは、上記光学分割剤、すなわち固体表面上に不斉化合物が結合した不斉分子膜を含んでなる光学分割剤を充填剤とするカラムである。すなわち、不斉分子膜が形成された板状、球状、不定形状、管状、ハニカム状等の光学分割剤を管に充填したものである。このとき管は円柱状が好ましいが、直径及び長さは限定されるものではなく使用目的により適宜選択すればよい。また、管状又はハニカム状の該光学分割剤を充填する際は、管の穴と同一方向に穴が向くようにすることが好ましい。
【００２３】
本発明の光学分割方法とは、上記光学分割カラム、すなわち固体表面上に不斉化合物が結合した不斉分子膜を含んでなる光学分割剤を充填剤とするカラムを用いたクロマトグラフィーによる光学異性体混合物からの光学活性化合物の分割方法である。
【００２４】
本発明の光学分割カラムを用いたクロマトグラフィー処理に用いられる移動相は、対象とする光学異性体混合物及び光学活性化合物を溶解しうる全ての一般的な有機溶媒及び／又は水を用いることができる。有機溶媒としては、具体的には、例えば、ベンゼン、トルエン、キシレン等の芳香族炭化水素；ヘキサン、ヘプタン等の脂肪族炭化水素；ジエチルエーテル、ジオキサン、テトラヒドロフラン等のエーテル類；塩化メチレン、クロロホルム、クロロベンゼン等のハロゲン化炭化水素；メタノール、エタノール、ｎ−プロパノール、イソプロパノール、ｎ−ブタノール等のアルコール類；アセトン、メチルエチルケトン等のケトン類；アセトニトリル等のニトリル類；酢酸メチル、酢酸エチル等のエステル類；ジメチルホルムアミド、ジメチルスルホキシド等の極性溶媒等が好適である。これらのなかでも、ヘキサン、トルエン、アセトニトリル、メタノール、エタノール、ｎ−プロパノール、イソプロパノールが好適に用いられる。これらの移動相は、単独で用いても、又は、２種類以上を適宜混合して用いてもよい。混合する場合の組合わせとしては、ヘキサン−アルコール、トルエン−アルコール、アセトニトリル−アルコールの組合わせが好ましい。混合する場合は、クロマトグラフィー処理の全体を通して同一濃度でもよいし、処理途中で連続的又は間欠的に濃度が変化してもよい。
【００２５】
本発明の光学分割カラムを用いたクロマトグラフィー処理は、バッチ操作によるものでも、連続操作によるものでもよい。また、光学分割カラムの本数、直径及び長さも限定されるものではなく、分離する光学異性体混合物に応じて適宜決定すればよい。
本発明におけるクロマトグラフィー処理には、低圧液体クロマトグラフィー（ＬＰＬＣ）、中圧液体クロマトグラフィー（ＭＰＬＣ）、高圧液体クロマトグラフィー（ＨＰＬＣ）の何れを使用してもよいが、分離成果ができるだけ高い処理速度で達成されることになるように、高圧液体クロマトグラフィーが好適に使用される。
【００２６】
本発明のクロマトグラフィー処理における移動相の流速は、下限が好ましくは０．０５ｍｌ／分以上、より好ましくは０．１ｍｌ／分以上、上限が好ましくは１５ｍｌ／分以下、より好ましくは１０ｍｌ／分以下である。
本発明のクロマトグラフィー処理における操作温度の下限は、０℃以上が好ましく、１０℃以上がより好ましく、２０℃以上が特に好ましい。操作温度の上限は、６０℃以下が好ましく、５０℃以下がより好ましく、４０℃以下が特に好ましい。
【００２７】
本発明の光学活性化合物の製造方法とは、原料光学異性体混合物を本発明の光学分割カラムを用いたクロマトグラフィーにより処理して、すなわち本発明の光学分割方法により処理して、処理後の光学純度が処理前の光学異性体混合物の光学純度よりも高められた光学活性化合物を分取する方法である。
【００２８】
上記原料光学異性体混合物の光学純度は０〜９９％ｅｅ．の範囲であればよい。製造効率の面からは、所望の光学異性体の光学純度が高い光学異性体混合物を原料とすることが好ましい。その場合、所望の光学異性体の光学純度は、２０％ｅｅ．以上が好ましく、５０％ｅｅ．以上がより好ましく、６０％ｅｅ．以上が更に好ましく、８０％ｅｅ．以上が特に好ましい。
なお、本発明における光学純度を表す単位「％ｅｅ．」とは、より多く含まれる光学活性化合物のモル％から他方の光学活性化合物のモル％を引いたものを表す。例えばＳ体５０モル％とＲ体５０モル％の混合物の光学純度は０％ｅｅ．（５０−５０＝０）となり、Ｓ体９０モル％とＲ体１０モル％の混合物の光学純度はＳ体８０％ｅｅ．（９０−１０＝８０）となる。
【００２９】
本発明の光学活性化合物の製造方法に供することができる光学異性体混合物としては、不斉中心を持つ化合物の光学異性体混合物又は軸不斉を持つ化合物の光学異性体混合物であればよい。該光学異性体混合物としては、具体的には、例えば、フェニルアラニン、トリプトファン等のアミノ酸；１−フェネチルアミン等のアミン類が好適である。これらのなかでも、フェニルアラニン等のアミノ酸が好適に使用される。
【００３０】
本発明の光学活性化合物の製造方法により製造される光学活性化合物は、不斉中心を持つ光学活性化合物又は軸不斉を持つ光学活性化合物である。光学活性化合物は、Ｄ体又はＬ体、Ｓ体又はＲ体、＋体又は−体のいずれも製造することができる。該光学活性化合物としては、具体的には、上記光学異性体混合物の光学活性化合物である。
光学活性化合物は、本発明の光学分割カラムを用いたクロマトグラフィー処理により、光学活性化合物それぞれを含む画分を分取し、溶媒を留去することにより得ることができる。溶媒を留去する方法は、蒸留、蒸発等の方法を採用することができる。
【００３１】
本発明により製造される光学活性化合物は、光学純度が原料光学異性体混合物よりも高められた光学活性化合物であり、その光学純度は１〜１００％ｅｅ．である。光学活性化合物の光学純度としては、５０％ｅｅ．以上が好ましく、８０％ｅｅ．以上がより好ましく、９０％ｅｅ．以上が更に好ましく、９５％ｅｅ．以上が特に好ましく、９８％ｅｅ．以上が最も好ましく製造される。
【００３２】
以上のようにして得た光学活性化合物は、更に精製する工程等を含むことができる。上記精製手段は特に限定されるものではないが、蒸留法、抽出法及びカラムクロマト法等によって分離・精製することができる。これらの方法は組み合わせて実施してもよい。
【００３３】
以上のようにして得られた光学活性化合物のうち、所望の光学活性化合物が一方（例えばＤ体、Ｓ体、＋体のいずれか）のみである場合、他方の光学活性化合物（例えばＬ体、Ｒ体、−体のいずれか）は、従来公知の方法によりラセミ化し、原料として再び用いることができ、廃棄物を削減することができる。
【００３４】
【実施例】
以下、実施例により、本発明を更に具体的に説明するが、本発明はこれらにより何ら限定されるものではない。
【００３５】
実施例１  光学分割剤の製造
シリカゲル粉末（６０〜８０メッシュ）上にチタン及び金を順次真空蒸着し、金（１１１）表面を作成した。金（１１１）配向性は、粉末Ｘ線回折測定（マックサイエンス社製；ＭＸＰ３型粉末Ｘ線回折装置）により確認した。
該固体を（Ｒ）−ビナフトチオールの１マイクロＭ溶液（溶媒＝１０ｍＭ水酸化ナトリウム／エタノール溶液）に室温で１時間浸漬した。ろ過後乾燥することにより、固体表面に（Ｒ）−ビナフトチオールの不斉分子膜が形成された光学分割剤を得た。
固体表面上の（Ｒ）−ビナフトチオールの不斉分子膜は、原子間力顕微鏡（ディジタルインスツルメンツ社製；ナノスコープIIIＡ−マルチモードＡＦＭ型）により確認した。
【００３６】
実施例２  光学分割剤の製造
Ｒ−ビナフトチオールに変えて（Ｓ）−ビナフトチオールを用いた以外は、実施例１と同様の操作を行い、固体表面に（Ｓ）−ビナフトチオールの不斉分子膜が形成された光学分割剤を得た。
固体表面の（Ｓ）−ビナフトチオールの不斉分子膜は、原子間力顕微鏡により確認した。
【００３７】
実施例３  光学分割カラムの製造
実施例１で得られた光学分割剤を内径１０ｍｍ、長さ２５ｃｍの円柱状ＳＵＳ３１６製の管に充填し、光学分割カラムを得た。
実施例４  光学分割カラムの製造
実施例２で得られた光学分割剤を内径１０ｍｍ、長さ２５ｃｍの円柱状ＳＵＳ３１６製の管に充填し、光学分割カラムを得た。
【００３８】
実施例５  光学分割及び光学活性化合物の製造
高速液体クロマトグラフィー装置（日立製作所社製；Ｌ−７１００形ポンプ、Ｌ−７４９０形ＲＩ検出器、Ｌ−７４５０形ＵＶ検出器、Ｌ−７３００形カラムオーブンで構成される；以下「ＬＣ」と呼ぶ）に実施例３で得られた光学分割カラムを装着し、カラム温度を３０℃とし、移動相に水−メタノール混合溶媒（水−メタノール＝２：１；体積比）を２．５ｍｌ／分の流速で通液した。該ＬＣに光学異性体混合物のフェニルアラニン（Ｄ体／Ｌ体＝５０モル％／５０モル％；光学純度＝０％ｅｅ．）の３重量％溶液（溶媒＝移動相と同じ水−メタノール混合溶媒）を０．１ｍｌ注入することにより光学分割処理を行った。
【００３９】
上記と同様の操作を２０回繰り返し、Ｄ−フェニルアラニンの画分及びＬ−フェニルアラニンの画分を分取した。それぞれの画分をロータリーエバポレーターを用いて減圧下に移動相を留去し、Ｄ−フェニルアラニン（光学純度＝９９．７％ｅｅ．）及びＬ−フェニルアラニン（光学純度＝９９．４％ｅｅ．）を得た。
【００４０】
実施例６  光学分割及び光学活性化合物の製造
実施例３で得られた光学分割カラムに変えて実施例４で得られた光学分割カラムを装着した以外は実施例５と同様の操作を行った。
その結果、Ｄ−フェニルアラニン（光学純度＝９９．３％ｅｅ．）及びＬ−フェニルアラニン（光学純度＝９９．６％ｅｅ．）を得た。
【００４１】
【発明の効果】
本発明によれば、分割場全てが光学活性な場である不斉分子膜による光学活性化合物の分割方法という従来にない新しい概念による分割方法により、光学異性体混合物を光学分割することが可能であり、高純度な光学活性化合物を経済的に効率良く製造することができる。
本発明方法により製造される光学活性化合物は、医農薬、香料、調味料及び液晶分野において有用である。
【図面の簡単な説明】
【図１】本発明における１，１’−ビナフタレン−２，２’−ジチオールの金（１１１）表面上における二次元不斉膜のＳＴＭ（走査型トンネル顕微鏡；Ｓｃａｎｎｉｎｇ  Ｔｕｎｎｅｌｉｎｇ  Ｍｉｃｒｏｓｃｏｐｅ）像である。左側（ａ）が（Ｒ）−１，１’−ビナフタレン−２，２’−ジチオールの二次元不斉膜であり、右側（ｂ）が（Ｓ）−１，１’−ビナフタレン−２，２’−ジチオールの二次元不斉膜である。
【図１】
0003920149.tif 000002